(57)【要約】【課題】本発明は、深みのある、落ち着きのある輝度感を有し、優れた美観性を有する積層体を提供する。【解決手段】本発明の積層体は、結合材、特定量の大きさ０．３ｍｍ以上の鱗片状粒子を含む着色層の上に、結合材、特定量の大きさ０．３ｍｍ以上の鱗片状粒子、特定量の光輝性顔料及び／または光干渉性顔料を含む着色透明層が積層されてなり、着色層における鱗片状粒子の混合比率よりも、着色透明層における鱗片状粒子の混合比率のほうが小さいことを特徴とする。【選択図】なし【特許請求の範囲】
【請求項１】
結合材、大きさ０．３ｍｍ以上の鱗片状粒子を含み、鱗片状粒子の混合比率が１．０重量％以上である着色層の上に、
結合材、大きさ０．３ｍｍ以上の鱗片状粒子、光輝性顔料及び／または光干渉性顔料を含み、鱗片状粒子の混合比率が０．１重量％以上３０重量％以下、光輝性顔料及び／または光干渉性顔料の混合比率が合計量で０．０１重量％以上１０重量％以下である着色透明層が積層されてなり、
着色層における鱗片状粒子の混合比率よりも、着色透明層における鱗片状粒子の混合比率のほうが小さいことを特徴とする積層体。
【請求項２】
着色透明層の上に、さらに保護層が積層されてなることを特徴とする請求項１に記載の積層体。
【発明の詳細な説明】
【技術分野】
【０００１】
本発明は、意匠性に優れる積層体に関するものである。
【背景技術】
【０００２】
構造発色性、高輝度感をする材料は、家電・家具、また、壁、床、天井などの建材として広範囲に用いられている。
このような材料を、製品の一部、または、全部に用いることによって、彩度が高く、インパクトのある意匠性を表出することができる。
【０００３】
このような構造発色性、高輝度感を有する材料としては、例えば、特許文献１等に記載の材料が挙げられる。特許文献１では、光干渉性、高輝度感を表出するために、微小燐片状顔料として、アルミニウムフレーク顔料、蒸着アルミニウムフレーク顔料、金属酸化物被覆アルミニウムフレーク顔料、着色アルミニウムフレーク顔料、金属酸化物被覆マイカ顔料、金属酸化物被覆合成マイカ顔料、金属酸化物被覆アルミナフレーク顔料、金属酸化物被覆シリカフレーク顔料、金属被覆ガラスフレーク顔料、金属酸化物被覆ガラスフレーク顔料、金属酸化物被覆板状酸化鉄、グラファイト、ステンレスフレーク、金属チタンフレーク顔料、板状硫化モリブデン、板状塩化ビスマス、ホログラム顔料およびコレステリック液晶ポリマー等を使用している（請求項２）。
【先行技術文献】
【特許文献】
【０００４】
【特許文献１】特開２００５−１３７９５２号公報
【発明の概要】
【発明が解決しようとする課題】
【０００５】
最近では、家電・家具、壁、床、天井などの建材など幅広い分野において、輝度感を有する材料が要望されるようになっているが、ギラギラした輝度感ではなく、落ち着きのある輝度感が要望されることが多い。
しかし、特許文献１のような材料を、ただ単に用いただけでは、輝度感が強すぎたり、また、単調な意匠となる傾向があり、場合によっては、敬遠されてしまうことがあった。
【課題を解決するための手段】
【０００６】
本発明は上記課題を解決するために、鋭意検討をした結果、結合材、大きさ０．３ｍｍ以上の特定量の鱗片状粒子を含む着色層の上に、結合材、大きさ０．３ｍｍ以上の特定量の鱗片状粒子、特定量の光輝性顔料及び／または光干渉性顔料を含む着色透明層が積層されてなり、着色層における鱗片状粒子の混合比率よりも、着色透明層における鱗片状粒子の混合比率のほうが小さくなるように設計することによって、深みのある、落ち着きのある輝度感を有し、優れた美観性を有する積層体が得られることを見いだし、本発明の完成に至った。
【０００７】
すなわち、本発明は以下の特徴を有するものである。
１．結合材、大きさ０．３ｍｍ以上の鱗片状粒子を含み、鱗片状粒子の混合比率が１．０重量％以上である着色層の上に、
結合材、大きさ０．３ｍｍ以上の鱗片状粒子、光輝性顔料及び／または光干渉性顔料を含み、鱗片状粒子の混合比率が０．１重量％以上３０重量％以下、光輝性顔料及び／または光干渉性顔料の混合比率が合計量で０．０１重量％以上１０重量％以下である着色透明層が積層されてなり、
着色層における鱗片状粒子の混合比率よりも、着色透明層における鱗片状粒子の混合比率のほうが小さいことを特徴とする積層体。
２．着色透明層の上に、さらに保護層が積層されてなることを特徴とする１．に記載の積層体。
【発明の効果】
【０００８】
本発明の積層体は、深みのある、落ち着きのある輝度感を有し、優れた美観性を有する。
【発明を実施するための形態】
【０００９】
以下、本発明を実施するための形態について説明する。
【００１０】
本発明の積層体は、結合材、大きさ０．３ｍｍ以上の鱗片状粒子を含み、鱗片状粒子の混合比率が１．０重量％以上である着色層の上に、結合材、大きさ０．３ｍｍ以上の鱗片状粒子、光輝性顔料及び／または光干渉性顔料を含み、鱗片状粒子の混合比率が０．１重量％以上３０重量％以下、光輝性顔料及び／または光干渉性顔料の混合比率が合計量で０．０１重量％以上１０重量％以下である着色透明層が積層されてなるものである。
【００１１】
＜着色層＞
本発明で用いる着色層は、結合材と、大きさ０．３ｍｍ以上の鱗片状粒子を含むものであり、着色層における鱗片状粒子の混合比率が、着色層全量（固形分）に対し、１．０重量％以上（好ましくは５．０重量％以上７０重量％以下、さらに好ましくは１０重量％以上６０重量％以下、最も好ましくは１５重量％以上５０重量％以下）であることを特徴とするものである。鱗片状粒子の混合比率が、このような範囲であれば、着色層における鱗片状粒子の存在感が明確となり、また鱗片状粒子どうしの重なり等によって単調でない美観性に優れた意匠を得ることができるとともに、後述する着色透明層との相乗効果により、深みのある、落ち着きのある輝度感を表出することができる。１．０重量％より少ない場合、鱗片状粒子が目視しにくく、単調な色調となってしまう。また、鱗片状粒子が多すぎる場合は、結合材の混合比率が少なくなり、着色層の強度等の物性に悪影響を及ぼすおそれがある。
また、着色層における結合材の混合比率は、着色層全量（固形分）に対し、９９重量％以下（好ましくは３０重量％以上９５重量％以下）であればよい。
【００１２】
鱗片状粒子としては、大きさが０．３ｍｍ以上（好ましくは０．３ｍｍ以上５ｃｍ以下、さらに好ましくは０．５ｍｍ以上３ｃｍ以下）であるものを使用する。また厚さは、０．０５μｍ以上１００μｍ以下（好ましくは０．１μｍ以上５０μｍ以下）程度であるものが好適である。
鱗片状粒子がこのようなの大きさであれば、目視が可能であり、また鱗片状という特異な形状が、人の目には強い印象を与えることとなり、結果として、着色透明層の光輝性顔料及び／または光干渉性顔料の輝度感を和らげ、落ち着きのある輝度感を得ることができる。また鱗片状粒子は、特定の角度で光反射する面を有するため、光反射による輝度感も有し、着色透明層の輝度感との相乗効果により、深みのある輝度感を表出することができる。
鱗片状粒子の大きさが０．３ｍｍより小さい場合は、目視しにくく、単調な色調となってしまい、着色透明層を積層したとしても深み感、落ち着き感が得られにくい。
なお、鱗片状粒子の大きさとは、鱗片状粒子を水平面に安定に静置させ、上から観察したときの最大直径のことである。また、鱗片状粒子の厚さとは、透明着色粒子を水平面に安定に静置させたときの底面からの最大の高さのことである。
【００１３】
鱗片状粒子としては、例えば、白雲母、合成雲母、シリカフレーク、ガラスフレーク、樹脂フレーク、アルミフレーク、マイカフレーク等が挙げられ、これら表面は、顔料等で着色されていてもよい。また、鱗片状粒子の色相は、目視できる程度の色相であれば特に限定されないが、粒子独自の色相あるいは顔料等による表面着色により、様々な色相を得ることができる。また、鱗片状粒子の色相は、特に限定されないが、鱗片状粒子を２色以上使用する場合や、着色透明層の色相等を考慮して設定すればよく、例えば、同系色の色相に設定すれば、より落ち着きある意匠が得られる。
【００１４】
結合材としては、例えば、アクリル樹脂、ポリエステル樹脂、ポリエーテル樹脂、ビニル樹脂、ポリアミド樹脂、フェノール樹脂、ウレタン樹脂、エポキシ樹脂、フッ素樹脂、酢酸ビニル樹脂、塩化ビニル樹脂、アクリル−スチレン樹脂、酢酸ビニル−バーサチック酸ビニルエステル樹脂、ポリビニルピロリドン樹脂、ポリビニルカプロラクタム樹脂、ポリビニルアルコール樹脂、ポリカーボネート樹脂、ＡＢＳ樹脂、ＡＳ樹脂、セルロース樹脂、アクリル−シリコーン樹脂、シリコーン樹脂、アルキッド樹脂、メラミン樹脂、アミノ樹脂、ガラス、シリカ等が挙げられる。
特に、着色層を形成する結合材として、アクリル樹脂、エポキシ樹脂、ウレタン樹脂、フッ素樹脂、アクリル−シリコーン樹脂等を含む結合材が好適であり、とりわけフッ素樹脂を含む結合材が好ましく用いられる。
【００１５】
着色層成分としては、結合材、鱗片状粒子の他に、通常用いられる公知の着色顔料、体質顔料、骨材、繊維、可塑剤、防腐剤、防黴剤、消泡剤、粘性調整剤、レベリング剤、シランカップリング剤、顔料分散剤、沈降防止剤、たれ防止剤、艶消し剤、紫外線吸収剤、光安定剤、酸化防止剤、抗菌剤、吸着剤、光触媒、溶剤、水等が、本発明の効果を損なわない程度に含まれていてもよい。
【００１６】
着色層を得る方法としては、上記着色層成分（結合材、鱗片状粒子等）を型枠等に注入し、乾燥硬化、脱型させる方法の他に、各種基材に着色層成分を塗付積層する方法、また、予め作製しておいた着色層を各種基材に積層する方法等が挙げられる。
【００１７】
基材としては、家電・家具、壁、床、天井などの建材などに用いられる基材が好ましく用いられ、例えば、アルミ鋼板、亜鉛鋼板、ステンレス鋼板、銅鋼板等の金属鋼板、プラスチック板、押出成形板、陶磁器、ガラス、焼成タイル、磁器タイル、木材、コンクリート、モルタル、石膏ボード、繊維混入セメント板、珪酸カルシウム板、スラグセメントパーライト板、ＡＬＣ板、サイディング板等が挙げられる。
【００１８】
各種基材に着色層成分を塗付積層する方法としては、例えば、結合材、鱗片状粒子等の混合物を、ローラー、刷毛、コテ、ヘラ、ガン等の公知の塗付器具を用いて塗付積層する方法や、鱗片状粒子を各種基材の上に散布する前及び／または散布した後に結合材等を塗付積層する方法等で塗付積層すればよい。また、必要により、基材表面等を下塗材（シーラー、サーフェーサー、プライマー等）によって表面処理しておいてもよい。
着色層の厚さは、本発明の効果を損なわない程度であれば特に限定されないが、通常、０．０５ｍｍ以上５ｍｍ以下、好ましくは０．１ｍｍ以上４ｍｍ以下であればよい。
【００１９】
＜着色透明層＞
本発明の着色透明層は、結合材と、大きさ０．３ｍｍ以上の鱗片状粒子、光輝性顔料及び／または光干渉性顔料を含むものであり、着色透明層における鱗片状粒子の混合比率が、着色層全量（固形分）に対し、０．１重量％以上３０重量％以下（好ましくは１．０重量％以上１５重量％以下）、着色透明層における光輝性顔料及び／または光干渉性顔料の混合比率が、着色層全量（固形分）に対し、０．０１重量％以上１０重量％以下（好ましくは０．０５重量％以上５重量％以下）であることを特徴とするものである。
【００２０】
鱗片状粒子の混合比率が、このような範囲であれば、目視可能な鱗片状粒子が人の目には強い印象を与え、その結果、光輝性顔料及び／または光干渉性顔料の輝度感を和らげる結果となり、落ち付きのある輝度感を与えることができ、また、着色層の鱗片状粒子との奥行き感も与えることができる。０．１重量％より少ない場合、鱗片状粒子の存在感が薄れ、落ち着きのある輝度感が得られない。３０重量％より多い場合、着色透明層の鱗片状粒子のみが目立ち、着色層の色彩が見難く、奥行き感が得られなくなる。
さらに、本発明では、着色層における鱗片状粒子の混合比率よりも、着色透明層における鱗片状粒子の混合比率のほうが小さくなるように設計することを特徴とするものである。具体的には、各層全量（固形分）に対する鱗片状粒子の重量比率（重量％）にて、着色層における鱗片状粒子の重量比率よりも、着色透明層における鱗片状粒子の重量比率のほうが、３重量％、さらには５重量％以上小さくなるように設計することが好ましい。着色層における鱗片状粒子の混合比率よりも、着色透明層における鱗片状粒子の混合比率のほうが小さいことにより、着色層の色彩と着色透明層の色彩の相乗効果により、遠近感を利用した奥行き感、深みのある意匠を得ることができる。着色層における鱗片状粒子の混合比率よりも、着色透明層における鱗片状粒子の混合比率のほうが大きい場合、着色層の色彩が目視しにくく、奥行き感、深み感が得られにくい。
また、光輝性顔料及び／または光干渉性顔料の混合比率が、上述のような範囲であれば、鱗片状粒子とあいまって、落ち着きのある輝度感、奥行き感を与えることができる。光輝性顔料及び／または光干渉性顔料の混合比率が０．０１重量％よりも小さい場合、輝度感が得られにくく、また、１０重量％よりも多い場合、輝度感が強くなりすぎ、深みのある、落ち着きのある輝度感が得られにくい。
また、鱗片状粒子、光輝性顔料及び、光干渉性顔料の色相は、特に限定されないが、それぞれの色相や着色層の色相等を考慮して設定すればよい。例えば、同系色の色相に設定すれば、より落ち着きある意匠が得られる。
【００２１】
結合材としては、上述に例示したもの等を使用すればよい。
特に、着色層を形成する結合材として、アクリル樹脂、エポキシ樹脂、ウレタン樹脂、フッ素樹脂、アクリル−シリコーン樹脂等を含む結合材が好適であり、とりわけフッ素樹脂を含む結合材が好ましく用いられる。
【００２２】
本発明の着色透明層は、前述の着色層の色彩が確認できる程度の透明性を有するものであり、通常、このような混合比率において、透明性が確保できるものであるが、着色透明層を形成する結合材としては、結合材のみからなる成形体の光透過率が、１％以上、好ましくは１０％以上であるものを使用することが好ましい。
なお、光透過率とは、ＪＩＳ  Ｋ  ７１０５−１９８１  ５．５「光線透過率及び全光線反射率」に規定する測定法Ａに準拠し、積分球式光線透過率測定装置を用いて測定した全光線透過率の値である。なお光透過率は、波長５５０ｎｍ、成形体の厚さ２ｍｍで測定した値を用いる。
【００２３】
鱗片状粒子としては、上述に例示したもの等を使用すればよい。
【００２４】
光輝性顔料及び／または光干渉性顔料としては、例えば、アルミニウムフレーク顔料、蒸着アルミニウムフレーク顔料、金属酸化物被覆アルミニウムフレーク顔料、着色アルミニウムフレーク顔料、金属酸化物被覆マイカ顔料、金属酸化物被覆合成マイカ顔料、金属酸化物被覆アルミナフレーク顔料、金属酸化物被覆シリカフレーク顔料、金属被覆ガラスフレーク顔料、金属酸化物被覆ガラスフレーク顔料、金属酸化物被覆板状酸化鉄、グラファイト、ステンレスフレーク、金属チタンフレーク顔料、板状硫化モリブデン、板状塩化ビスマス、ホログラム顔料、コレステリック液晶ポリマー、金属蒸着高分子フィルムの破砕品等が挙げられる。
このような光輝性顔料及び／または光干渉性顔料の粒子径は、通常、０．１μｍ以上０．３ｍｍ未満であるものを使用すればよい。
【００２５】
また、本発明の効果を阻害しない程度で、通常用いられる公知の着色顔料、体質顔料、骨材、繊維、可塑剤、防腐剤、防黴剤、消泡剤、粘性調整剤、レベリング剤、シランカップリング剤、顔料分散剤、沈降防止剤、たれ防止剤、艶消し剤、紫外線吸収剤、光安定剤、酸化防止剤、抗菌剤、吸着剤、光触媒、溶剤、水等が含まれていてもよい。
【００２６】
着色透明層を得る方法としては、着色層の上に着色透明層成分（結合材、鱗片状粒子、光輝性顔料及び／または光干渉性顔料等）を塗付積層する方法、また、予め作製しておいた着色透明層を着色層に積層する方法等が挙げられる。
着色透明層の厚さは、本発明の効果を損なわない程度であれば特に限定されないが、通常、０．０１ｍｍ以上３ｍｍ以下、好ましくは０．０５ｍｍ以上２ｍｍ以下であればよい。
【００２７】
さらに本発明の積層体は、着色透明層の上に、保護層が積層されたものでもよい。
保護層は、着色透明層の色相が視認できる程度であれば特に限定されないが、保護層の光透過率は、６０％以上（さらには７０％〜９９％）程度であることが好ましい。光透過率がこのような範囲であることにより、着色透明層の色相及び、輝度感を失わずに積層体を得ることができる。また、立体感と深みのある、美観性に優れた構造体を得ることができる。
なお、光透過率とは、ＪＩＳ  Ｋ  ７１０５−１９８１  ５．５「光線透過率及び全光線反射率」に規定する測定法Ａに準拠し、積分球式光線透過率測定装置を用いて測定した全光線透過率の値である。なお光透過率は、波長５５０ｎｍ、保護層の厚さ２ｍｍで測定した値を用いる。
【００２８】
このような保護層は、少なくとも、結合材から形成することができる。
【００２９】
保護層を形成する結合材としては、特に限定されず公知のものを使用することができ、例えば、アクリル樹脂、ポリエステル樹脂、ポリエーテル樹脂、ビニル樹脂、ポリアミド樹脂、フェノール樹脂、ウレタン樹脂、エポキシ樹脂、フッ素樹脂、酢酸ビニル樹脂、塩化ビニル樹脂、アクリル−スチレン樹脂、酢酸ビニル−バーサチック酸ビニルエステル樹脂、ポリビニルピロリドン樹脂、ポリビニルカプロラクタム樹脂、ポリビニルアルコール樹脂、ポリカーボネート樹脂、ＡＢＳ樹脂、ＡＳ樹脂、セルロース樹脂、アクリル−シリコン樹脂、シリコーン樹脂、アルキッド樹脂、メラミン樹脂、アミノ樹脂、ガラス、シリカ、リン酸塩等の水分散型、水可溶型、ＮＡＤ型、溶剤可溶型、無溶剤型等の結合材を使用することができる。
【００３０】
特に、保護層を形成する結合材として、アクリル樹脂、エポキシ樹脂、ガラス等を含む結合材が好適であり、特に、ガラスを含む結合材は、耐擦り傷性、耐摩耗性に優れ、かつ、透明性にも優れる保護層を得ることができる。また、耐熱ガラスや強化ガラスを使用し、耐熱性や強度を向上させることもできる。
【００３１】
また、保護層には、本発明の効果を損なわない程度に、着色材料、骨材、体質顔料、繊維、増粘剤、造膜助剤、レベリング剤、可塑剤、凍結防止剤、沈降防止剤、ｐＨ調整剤、防腐剤、防黴剤、防藻剤、抗菌剤、分散剤、消泡剤、紫外線吸収剤、酸化防止剤、黄変防止剤、有機過酸化物、有機色素、無機フィラー、触媒、溶剤、架橋性化合物、光拡散剤、シランカップリング剤等の添加剤を混合することもできる。
【００３２】
このような保護層を、着色透明層の上に積層する方法としては、特に限定されない。
積層する方法としては、結合材、必要に応じ、その他の添加剤等を含む保護層用組成物を用いてあらかじめ常法により保護層（保護シート等）を作製し、意匠層の上に、接着剤や粘着剤等を介して貼着する方法、また、着色透明層の上に、結合材、必要に応じ、その他の添加剤等を含む保護層用組成物を直接積層する方法等が挙げられる。
保護層用組成物を直接積層する方法では、刷毛、ローラー、スプレー、コーター、コテ等の塗装器具を用いて塗布すればよく、１回塗り、複数回塗り等特に限定されない。
また、保護層を得る方法として、ガラス板、プラスチック板等を貼着する方法も挙げられる。
【００３３】
この様な保護層の膜厚は、特に限定されないが、０．５μｍ〜５ｍｍ（好ましくは１０μｍ〜２ｍｍ）程度であることが好ましい。
【００３４】
また、本発明の保護層は、入射光に対し、反射光を拡散させる機能を有することが好ましい。このような保護層を積層することによって、光拡散による優れた美観性をかもし出し、奥行き感を与え、より深みのある輝度感、美観性を付与することができる。
【００３５】
本発明の積層体は、玩具、家電・家具、また、壁、床、天井などの建材等、各種用途に適用でき、各種用途に合わせて、防火性、不燃性、耐衝撃性、耐磨耗性、耐久性、防汚性、弾力性等の各種物性を付与すればよい。このような性能を付与する方法としては、特に限定されないが、上述した、結合材や粒子の種類、また配合比率等により、適宜付与することが可能である。
【実施例】
【００３６】
（実施例１）
磁器タイル板（１００ｍｍ×１００ｍｍ×６ｍｍ、色相：群青）の上に、表１に示す原料を用い、表２に示す配合にて混合した着色層成分を、所要量２．０ｋｇ／ｍ２でヘラにて塗布し、温度５０℃、相対湿度６０％で、５時間乾燥させ、平均厚み２．０ｍｍの着色層を得た。
次に、得られた着色層の上に、表１に示す原料を用い、表２に示す配合にて混合した着色透明層成分を、所要量１．０ｋｇ／ｍ２で刷毛にて塗布し、温度５０℃、相対湿度６０％で、５時間乾燥させ、平均厚み１．０ｍｍの着色透明層を積層させ、積層体を得た。
得られた積層体は、着色層の鱗片状粒子の色相と着色透明層の鱗片状粒子および光輝性顔料からなる色相の重なりにより、意匠性に深みを与えつつ、着色透明層の輝度感を和らげ、深みのある落ち着いた意匠を有していた。
【００３７】
【表１】
2010241105.tif 000002
【００３８】
【表２】
2010241105.tif 000003
【００３９】
なお、結合材の光透過率とは、積分球式光線透過率測定装置（株式会社島津製作所社製）にて、厚さが２ｍｍの結合材の硬化体を測定した値である。（波長：５５０ｎｍ）
【００４０】
（実施例２）
表１に示す原料、表２に示す配合以外は、実施例１と同様の方法で、平均厚み２．０ｍｍの着色層、平均厚み１．０ｍｍの着色透明層を積層させ、積層体を得た。
得られた積層体は、着色層の鱗片状粒子の色相と着色透明層の鱗片状粒子および光輝性顔料からなる色相の重なりにより、意匠性に深みを与えつつ、着色透明層の輝度感を和らげ、深みのある落ち着いた意匠を有していた。
【００４１】
（実施例３）
表１に示す原料、表２に示す配合以外は、実施例１と同様の方法で、平均厚み２．０ｍｍの着色層、平均厚み１．０ｍｍの着色透明層を積層させ、積層体を得た。
得られた積層体は、着色層の鱗片状粒子の色相と着色透明層の鱗片状粒子および光輝性顔料からなる色相の重なりにより、意匠性に深みを与えつつ、着色透明層の輝度感を和らげ、深みのある落ち着いた意匠を有していた。
【００４２】
（実施例４）
表１に示す原料、表２に示す配合以外は、実施例１と同様の方法で、平均厚み２．０ｍｍの着色層、平均厚み１．０ｍｍの着色透明層を積層させ、積層体を得た。
得られた積層体は、着色層の鱗片状粒子の色相と着色透明層の鱗片状粒子および光輝性顔料からなる色相の重なりにより、意匠性に深みを与えつつ、着色透明層の輝度感を和らげ、深みのある落ち着いた意匠を有していた。
【００４３】
（実施例５）
表１に示す原料、表２に示す配合以外は、実施例１と同様の方法で、平均厚み２．０ｍｍの着色層、平均厚み１．０ｍｍの着色透明層を積層させ、積層体を得た。
得られた積層体は、着色層の鱗片状粒子の色相と着色透明層の鱗片状粒子および光輝性顔料からなる色相の重なりにより、着色透明層の輝度感を和らげ、深みのある落ち着いた意匠を有していた。
【００４４】
（実施例６）
表１に示す原料、表２に示す配合以外は、実施例１と同様の方法で、平均厚み２．０ｍｍの着色層、平均厚み１．０ｍｍの着色透明層を積層させ、積層体を得た。
得られた積層体は、着色層の鱗片状粒子の色相と着色透明層の鱗片状粒子および光輝性顔料からなる色相の重なりにより、着色透明層の輝度感を和らげ、深みのある落ち着いた意匠を有していた。
【００４５】
（実施例７）
磁器タイル板（１００ｍｍ×１００ｍｍ×６ｍｍ、色相：群青）の上に、表１に示す原料を用いて、鱗片状粒子Ｇを散布し、次いで、結合材Ａをヘラにて塗布し、温度５０℃、相対湿度６０％で、５時間乾燥させ、平均厚み２．０ｍｍの着色層を得た。なお、鱗片状粒子Ｇ、結合材Ａの混合比率は表２に示したとおりであり、所要量は２．０ｋｇ／ｍ２である。
次に、得られた着色層の上に、表１に示す原料を用い、表２に示す配合にて混合した着色透明層成分を、所要量１．０ｋｇ／ｍ２で刷毛にて塗布し、温度５０℃、相対湿度６０％で、５時間乾燥させ、平均厚み１．０ｍｍの着色透明層を積層させ、積層体を得た。
得られた積層体は、着色層の鱗片状粒子の色相と着色透明層の鱗片状粒子および光輝性顔料からなる色相の重なりにより、着色透明層の輝度感を和らげ、深みのある落ち着いた意匠を有していた。
【００４６】
（実施例８）
磁器タイル板（１００ｍｍ×１００ｍｍ×６ｍｍ、色相：群青）の上に、表１に示す原料を用い、表２に示す配合にて混合した着色層成分を、所要量０．５ｋｇ／ｍ２でヘラにて塗布し、温度５０℃、相対湿度６０％で、５時間乾燥させ、平均厚み０．５ｍｍの着色層を得た。
次に、得られた着色層の上に、鱗片状粒子Ｆ、鱗片状粒子Ｇを散布し、次いで、結合材Ａをヘラにて塗布し、温度５０℃、相対湿度６０％で、５時間乾燥させ、平均厚み０．２ｍｍの着色透明層を積層させ、積層体を得た。なお、鱗片状粒子Ｆ、鱗片状粒子Ｇ、結合材Ａの混合比率は表２に示したとおりであり、所要量は０．２ｋｇ／ｍ２である。
得られた積層体は、着色層の鱗片状粒子の色相と着色透明層の鱗片状粒子および光輝性顔料からなる色相の重なりにより、着色透明層の輝度感を和らげ、深みのある落ち着いた意匠を有していた。
【００４７】
（実施例９）
実施例１と同様の方法で、着色層、着色透明層を積層させ、積層体を得、さらに着色透明層の上に保護層として、メタクリル酸メチル７５重量部、２−エチルヘキシルアクリレート２５重量部、粒状ガラス粒子（粒子径：２５０μｍ）２５重量部、過酸化ベンゾイル１重量部からなる塗布液を、
所要量１．０ｋｇ／ｍ２で刷毛にて塗布し、温度５０℃、相対湿度６０％で、５時間乾燥させ、平均厚み１．０ｍｍの保護層を得、積層体を得た。なお、保護層の光透過率は９２．０％であった。
得られた積層体は、着色層の鱗片状粒子の色相と着色透明層の鱗片状粒子および光輝性顔料からなる色相の重なり、また、保護層の積層により、奥行き感を与えつつ、着色透明層の輝度感を和らげ、深みのある落ち着いた意匠を有していた。
【００４８】
（実施例１０）
保護層となるガラス板（１００ｍｍ×１００ｍｍ×３ｍｍ）の上に、表１に示す原料を用い、表３に示す配合にて混合した着色透明層成分を、所要量０．１ｋｇ／ｍ２でローラーにて塗布し、温度５０℃、相対湿度６０％で、５時間乾燥させ、平均厚み０．１ｍｍの着色透明層を得た。
次に、得られた着色透明層の上に、表１に示す原料を用い、表３に示す配合にて混合した着色層成分を、所要量０．４ｋｇ／ｍ２で刷毛にて塗布し、温度５０℃、相対湿度６０％で、５時間乾燥させ、平均厚み０．４ｍｍの着色層を得た。次に、着色層と、基材となるけい酸カルシウム板（１００ｍｍ×１００ｍｍ×５ｍｍ、色相：黒）を、無機系接着剤(総発熱量２．０ＭＪ／ｍ２未満)で接着し、保護層、着色透明層、着色層、基材からなる積層体を得た。
得られた積層体は、着色層の鱗片状粒子の色相と着色透明層の鱗片状粒子および光輝性顔料からなる色相の重なり、また、保護層の積層により、奥行き感を与えつつ、着色透明層の輝度感を和らげ、深みのある落ち着いた意匠を有していた。
【００４９】
【表３】
2010241105.tif 000004
【００５０】
【表４】
2010241105.tif 000005
【００５１】
この積層体を試験体とし、次の実験を行った。
＜耐衝撃性評価＞
ＪＩＳ  Ａ  １４０８  建築用ボード類の曲げ及び衝撃試験方法に基づいて、評価を行い、試験体表面の状態を目視にて評価した。具体的には、５００ｇの鋼球を所定の高さにて落下させ、割れが生じる高さで評価した。
５：高さ３０ｃｍ以上
４：高さ２０ｃｍ以上、３０ｃｍ未満
３：高さ１０ｃｍ以上、２０ｃｍ未満
２：高さ５ｃｍ以上、１０ｃｍ未満
１：高さ５ｃｍ未満
【００５２】
＜不燃性評価＞
コーンカロリーメーターによる燃焼性試験を行い、不燃性（総発熱量（ＭＪ／ｍ２））を評価した。
５：総発熱量５ＭＪ／ｍ２未満
４：総発熱量５ＭＪ／ｍ２以上、８ＭＪ／ｍ２未満
３：総発熱量８ＭＪ／ｍ２以上、１２ＭＪ／ｍ２未満
２：総発熱量１２ＭＪ／ｍ２以上、１５ＭＪ／ｍ２未満
１：総発熱量１５ＭＪ／ｍ２以上
【００５３】
（実施例１１）
基材となるけい酸カルシウム板（１００ｍｍ×１００ｍｍ×３ｍｍ、色相：黒）の上に、表１に示す原料を用い、表３に示す配合にて混合した着色層成分を、所要量０．４ｋｇ／ｍ２でローラーにて塗布し、温度５０℃、相対湿度６０％で、５時間乾燥させ、平均厚み０．４ｍｍの着色層を得た。
次に、得られた着色層の上に、表１に示す原料を用い、表３に示す配合にて混合した着色透明層成分を、所要量０．１ｋｇ／ｍ２で刷毛にて塗布し、温度５０℃、相対湿度６０％で、５時間乾燥させ、平均厚み０．１ｍｍの着色透明層を得た。さらに、着色透明層の上に、メタクリル酸メチル７５重量部、２−エチルヘキシルアクリレート２５重量部、粒状ガラス粒子（粒子径：２５０μｍ）２５重量部、過酸化ベンゾイル１重量部からなる塗布液を、所要量０．１ｋｇ／ｍ２で刷毛にて塗布し、温度５０℃、相対湿度６０％で、５時間乾燥させ、平均厚み０．１ｍｍの保護層を得、積層体を得た。なお、保護層の光透過率は９２．０％であった。
得られた積層体は、着色層の鱗片状粒子の色相と着色透明層の鱗片状粒子および光輝性顔料からなる色相の重なり、また、保護層の積層により、奥行き感を与えつつ、着色透明層の輝度感を和らげ、深みのある落ち着いた意匠を有していた。
この積層体を試験体とし、実施例１０と同様の試験を行った。結果を表３に示す。
【００５４】
（実施例１２）
基材となるけい酸カルシウム板（１００ｍｍ×１００ｍｍ×３ｍｍ、色相：黒）の上に、表１に示す原料を用い、表３に示す配合にて混合した着色層成分を、所要量０．４ｋｇ／ｍ２でローラーにて塗布し、温度５０℃、相対湿度６０％で、５時間乾燥させ、平均厚み０．４ｍｍの着色層を得た。
次に、得られた着色層の上に、表１に示す原料を用い、表３に示す配合にて混合した着色透明層成分を、所要量０．１ｋｇ／ｍ２で刷毛にて塗布し、温度５０℃、相対湿度６０％で、５時間乾燥させ、平均厚み０．１ｍｍの着色透明層を得、積層体を得た。
得られた積層体は、着色層の鱗片状粒子の色相と着色透明層の鱗片状粒子および光輝性顔料からなる色相の重なりにより、着色透明層の輝度感を和らげ、深みのある落ち着いた意匠を有していた。
この積層体を試験体とし、実施例１０と同様の試験を行った。結果を表３に示す。
【００５５】
（実施例１３）
表３に示す配合、所要量以外は、実施例１０と同様の方法で、積層体を作製した。なお、着色層の平均厚みは０．４ｍｍ、着色透明層の平均厚みは０．１ｍｍであった。
得られた積層体は、着色層の鱗片状粒子の色相と着色透明層の鱗片状粒子の色相が強調されつつも、光輝性顔料の色相が重なりにより、鱗片状粒子の色相を和らげ、落ち着いた輝度感を与え、奥行き感・深みのある意匠を有していた。
この積層体を試験体とし、実施例１０と同様の試験を行った。結果を表３に示す。
【００５６】
（実施例１４）
表３に示す配合、所要量以外は、実施例１１と同様の方法で、積層体を作製した。なお、着色層の平均厚みは０．４ｍｍ、着色透明層の平均厚みは０．１ｍｍであった。
得られた積層体は、着色層の鱗片状粒子の色相と着色透明層の鱗片状粒子の色相が強調されつつも、光輝性顔料の色相が重なりにより、鱗片状粒子の色相を和らげ、落ち着いた輝度感を与え、奥行き感・深みのある意匠を有していた。
この積層体を試験体とし、実施例１０と同様の試験を行った。結果を表３に示す。
【００５７】
（実施例１５）
表３に示す配合、所要量以外は、実施例１１と同様の方法で、積層体を作製した。なお、着色層の平均厚みは０．４ｍｍ、着色透明層の平均厚みは０．１ｍｍであった。
得られた積層体は、着色層の鱗片状粒子の色相が強調されつつも、着色透明層の鱗片状粒子および光輝性顔料からなる色相の重なりにより、着色層の色相を着色透明層の輝度感で和らげ、落ち着いた意匠を有していた。
この積層体を試験体とし、実施例１０と同様の試験を行った。結果を表３に示す。
【００５８】
（実施例１６）
表３に示す配合、所要量以外は、実施例１１と同様の方法で、積層体を作製した。なお、着色層の平均厚みは０．４ｍｍ、着色透明層の平均厚みは０．１ｍｍであった。
得られた積層体は、着色層の鱗片状粒子からなる色相があまり強調されず、着色透明層の鱗片状粒子および光輝性顔料からなる色相の重なりにより、落ち着いた意匠を有していた。
この積層体を試験体とし、実施例１０と同様の試験を行った。結果を表３に示す。
【００５９】
（実施例１７）
表３に示す配合、所要量以外は、実施例１１と同様の方法で、積層体を作製した。なお、着色層の平均厚みは０．４ｍｍ、着色透明層の平均厚みは０．１ｍｍであった。
得られた積層体は、着色層の鱗片状粒子の色相が強調されつつも、着色透明層の鱗片状粒子および光輝性顔料からなる色相の重なりにより、着色層の色相を着色透明層の輝度感で和らげ、落ち着いた意匠を有していた。
この積層体を試験体とし、実施例１０と同様の試験を行った。結果を表３に示す。
【００６０】
（実施例１８）
表３に示す配合、所要量以外は、実施例１１と同様の方法で、積層体を作製した。なお、着色層の平均厚みは０．４ｍｍ、着色透明層の平均厚みは０．１ｍｍであった。
得られた積層体は、着色層の鱗片状粒子の色相と着色透明層の鱗片状粒子および光輝性顔料からなる色相の重なりにより、着色透明層の輝度感を和らげ、奥行き感があり、深みのある落ち着いた意匠を有していた。
この積層体を試験体とし、実施例１０と同様の試験を行った。結果を表３に示す。
【００６１】
（実施例１９）
表３に示す配合、所要量以外は、実施例１１と同様の方法で、積層体を作製した。なお、着色層の平均厚みは０．４ｍｍ、着色透明層の平均厚みは０．１ｍｍであった。
得られた積層体は、着色層の鱗片状粒子の色相と着色透明層の鱗片状粒子の色相が強調されつつも、光輝性顔料の色相が重なり、鱗片状粒子の色相を和らげ、落ち着いた輝度感を与え、奥行き感があり、深みのある意匠を有していた。
この積層体を試験体とし、実施例１０と同様の試験を行った。結果を表３に示す。
【００６２】
（実施例２０）
表３に示す配合、所要量以外は、実施例１１と同様の方法で、積層体を作製した。なお、着色層の平均厚みは０．４ｍｍ、着色透明層の平均厚みは０．１ｍｍであった。
得られた積層体は、着色透明層の鱗片状粒子および光輝性顔料からなる色相の重なりにより、落ち着いた意匠を有していた。
この積層体を試験体とし、実施例１０と同様の試験を行った。結果を表３に示す。
【００６３】
（実施例２１）
表３に示す配合、所要量以外は、実施例１１と同様の方法で、積層体を作製した。なお、着色層の平均厚みは０．４ｍｍ、着色透明層の平均厚みは０．１ｍｍであった。
得られた積層体は、着色層の鱗片状粒子の色相と着色透明層の鱗片状粒子および光輝性顔料からなる色相の重なりにより、着色透明層の輝度感を和らげ、奥行き感があり、深みのある落ち着いた意匠を有していた。
この積層体を試験体とし、実施例１０と同様の試験を行った。結果を表３に示す。
【００６４】
（実施例２２）
表３に示す配合、所要量以外は、実施例１１と同様の方法で、積層体を作製した。なお、着色層の平均厚みは０．４ｍｍ、着色透明層の平均厚みは０．１ｍｍであった。
得られた積層体は、着色層の鱗片状粒子の色相と着色透明層の鱗片状粒子および光輝性顔料からなる色相の重なりにより、着色透明層の輝度感を和らげ、奥行き感があり、深みのある落ち着いた意匠を有していた。
この積層体を試験体とし、実施例１０と同様の試験を行った。結果を表３に示す。
【００６５】
（実施例２３）
表３に示す配合、所要量以外は、実施例１１と同様の方法で、積層体を作製した。なお、着色層の平均厚みは０．４ｍｍ、着色透明層の平均厚みは０．１ｍｍであった。
得られた積層体は、着色層の鱗片状粒子の色相と着色透明層の鱗片状粒子および光輝性顔料からなる色相の重なりにより、着色透明層の輝度感を和らげ、奥行き感があり、深みのある落ち着いた意匠を有していた。
この積層体を試験体とし、実施例１０と同様の試験を行った。結果を表３に示す。
【００６６】
（実施例２４）
表３に示す配合、所要量以外は、実施例１１と同様の方法で、積層体を作製した。なお、着色層の平均厚みは０．４ｍｍ、着色透明層の平均厚みは０．１ｍｍであった。
得られた積層体は、着色層の鱗片状粒子の色相と着色透明層の鱗片状粒子および光輝性顔料からなる色相の重なりにより、着色透明層の輝度感を和らげ、奥行き感があり、深みのある落ち着いた意匠を有していた。
この積層体を試験体とし、実施例１０と同様の試験を行った。結果を表３に示す。
【００６７】
（実施例２５）
保護層となるガラス板（１００ｍｍ×１００ｍｍ×３ｍｍ）の上に、表１に示す原料を用い、表３に示す配合にて混合した着色透明層成分を、所要量０．０５ｋｇ／ｍ２でローラーにて塗布し、温度５０℃、相対湿度６０％で、５時間乾燥させ、平均厚み０．０５ｍｍの着色透明層を得た。
次に、得られた着色透明層の上に、表１に示す原料を用い、表３に示す配合にて混合した着色層成分を、所要量０．２ｋｇ／ｍ２で刷毛にて塗布し、温度５０℃、相対湿度６０％で、５時間乾燥させ、平均厚み０．２ｍｍの着色層を得た。次に、着色層と、基材となるけい酸カルシウム板（１００ｍｍ×１００ｍｍ×５ｍｍ、色相：黒）を、無機系接着剤(総発熱量２．０ＭＪ／ｍ２未満)で接着し、保護層、着色透明層、着色層、基材からなる積層体を得た。
得られた積層体は、落ち着きのある意匠を有していた。
この積層体を試験体とし、実施例１０と同様の試験を行った。結果を表３に示す。
【００６８】
（比較例１）
表１に示す原料、表２に示す配合以外は、実施例１と同様の方法で、積層体を得た。
得られた積層体は、着色層と着色透明層の鱗片状粒子の色相が均一で単調な意匠となり、着色透明層の光輝性顔料が目立ち、ギラギラ感があり輝度が強く、落ち着きのない意匠となった。
【００６９】
（比較例２）
表１に示す原料、表２に示す配合以外は、実施例１と同様の方法で、積層体を得た。
得られた積層体は、着色層の色相が均一で単調な意匠となり、着色透明層の鱗片状粒子と光輝性顔料の色相が目立ち、ギラギラ感があり輝度が強く、奥行き感のない、落ち着きのない意匠となった。
【００７０】
（比較例３）
表１に示す原料、表２に示す配合以外は、実施例１と同様の方法で、着色層、着色透明層を積層させ、積層体を得た。
得られた積層体は、輝度感が得られなかった。
【００７１】
（比較例４）
表１に示す原料、表２に示す配合以外は、実施例１と同様の方法で、着色層、着色透明層を積層させ、積層体を得た。
得られた積層体は、着色透明層の鱗片状粒子が目立ち、光輝性顔料が目立たず輝度感が得られず、奥行き感のない意匠となってしまった。
【００７２】
（比較例５）
表１に示す原料、表２に示す配合以外は、実施例１と同様の方法で、着色層、着色透明層を積層させ、積層体を得た。
得られた積層体は、奥行き感のない意匠となってしまった。
【００７３】
（比較例６）
表１に示す原料、表２に示す配合以外は、実施例１と同様の方法で、着色層、着色透明層を積層させ、積層体を得た。
得られた積層体は、着色透明層の光輝性顔料が目立ち、ギラギラ感があり輝度が強く、奥行き感のない意匠となってしまった。
【００７４】
（比較例７）
表４に示す配合以外は、実施例１０と同様の方法で、積層体を作製した。
得られた積層体は、着色層と着色透明層の鱗片状粒子の色相が均一で単調な意匠となり、着色透明層の光輝性顔料が目立ち、ギラギラ感があり輝度が強く、落ち着きのない意匠となった。
この積層体を試験体とし、実施例１０と同様の試験を行った。結果を表４に示す。
【００７５】
（比較例８）
表４に示す配合以外は、実施例１０と同様の方法で、積層体を作製した。
得られた積層体は、着色層の色相がなく、基材層の色相により均一で単調な意匠となり、着色透明層の鱗片状粒子と光輝性顔料の色相が目立ち、ギラギラ感があり輝度が強く、奥行き感のない、落ち着きのない意匠となった。
この積層体を試験体とし、実施例１０と同様の試験を行った。結果を表４に示す。
【００７６】
（比較例９）
表４に示す配合以外は、実施例１０と同様の方法で、積層体を作製した。
得られた積層体は、輝度感が得られなかった。
この積層体を試験体とし、実施例１０と同様の試験を行った。結果を表４に示す。
【００７７】
（比較例１０）
表４に示す配合以外は、実施例１０と同様の方法で、積層体を作製した。
得られた積層体は、着色透明層の光輝性顔料が目立ち、ギラギラ感があり輝度が強く、奥行き感のない意匠となってしまった。
この積層体を試験体とし、実施例１０と同様の試験を行った。結果を表４に示す。
【００７８】
（比較例１１）
表４に示す配合以外は、実施例１０と同様の方法で、積層体を作製した。
得られた積層体は、着色透明層の鱗片状粒子が目立ち、光輝性顔料が目立たず輝度感が得られず、奥行き感のない意匠となってしまった。
この積層体を試験体とし、実施例１０と同様の試験を行った。結果を表４に示す。
【００７９】
（比較例１２）
表４に示す配合以外は、実施例１０と同様の方法で、積層体を作製した。
得られた積層体は、着色透明層の鱗片状粒子が目立ち、光輝性顔料が目立たず輝度感が得られず、奥行き感のない意匠となってしまった。
この積層体を試験体とし、実施例１０と同様の試験を行った。結果を表４に示す。